【誤訳訂正書】
【提出日】平成21年5月11日(2009.5.11)
【誤訳訂正１】
【訂正対象書類名】明細書
【訂正対象項目名】全文
【訂正方法】変更
【訂正の内容】
【発明の詳細な説明】
【発明の名称】埋込式ワイヤグリッド偏光子
【技術分野】
【０００１】
本発明は、概して、ワイヤグリッド偏光子に関し、より詳しくは、多層ワイヤグリッド偏光子及び可視スペクトル用のビームスプリッタに関する。
【背景技術】
【０００２】
平行な導線の配列を用いて、電磁波を偏光した始まりは、１１０年以上前にさかのぼる。一般的に、透明な基材により支持される薄い平行なコンダクタの配列をなすワイヤグリッドは、電磁スペクトルの赤外部用の偏光子として使用されてきた。
【０００３】
ワイヤグリッド偏光子の性能を決定する主な要因は、平行なグリッド部材の中心間の間隔（ときに周期又はピッチと呼ばれる）と入射光の波長との関係である。もしグリッドの間隔（又は周期）が波長と比較して長ければ、グリッドは、偏光子としてよりもむしろ回折格子として機能し、必ずしも等しい効率ではないが、公知の原理に従い、両方の偏光を回折する。しかしながら、グリッドの間隔（ｐ）が波長よりも相当に短い場合には、グリッドは偏光子として機能し、グリッドに対して平行に偏向される電磁輻射（“ｓ”の偏光）を反射し、直交する偏光（“ｐ”の偏光）の輻射を透過させる。
【０００４】
上記グリッドの周期が約半波長から波長の２倍の範囲内にある遷移領域は、グリッドの透過及び反射特性の急な変化により特徴付けられる。グリッド部材に直交して偏向された光について、特に反射率の急な増大及びそれに対応する透過の減少が、任意の入射角度で１又はそれ以上の特定の波長で生じることとなる。これらの影響は、１９０２年にウッド（Wood）により最初に報告され、これにより、しばしば、“ウッドの変則性（Wood's Anomalies）”と呼ばれる。続いて、１９０７年には、レイリー（Rayleigh）がウッドのデータを分析し、その変則性が、波長と、より高次のオーダの回折が現れた角度との組合せに際して生じることを発見した。レイリーは、変則性の位置を予測するために、通常、文献において“レイリー共鳴（Rayleigh Resonances）”と呼称される次式を導き出した。
λ＝ε（ｎ＋／−ｓｉｎθ）／ｋ          （１）
ここで、イプシロン（ε）はグリッドの周期であり、ｎはグリッドの周囲の媒体の屈折率であり、ｋは、現れる上記回折項のオーダに対応する整数であり、λ及びθは、共鳴が現れた場合の波長及び入射角度（共に空気中で測定された）である。
【０００５】
誘電性の基材の一側面側に形成されるグリッドについて、上記数式中のｎは、１又は基材の屈折率に等しい。共鳴が生じる最も長い波長は、次式で与えられる。
λ＝ε（ｎ＋ｓｉｎθ）                  （２）
ここで、ｎは、基材の屈折率である。
【０００６】
角度に依存することによる影響は、角度が大きくなるにつれ、透過範囲をより大きな波長にシフトさせることである。このことは、偏光子が、偏光式ビームスプリッタ又は偏光式反射鏡として用いられる場合に重要である。
【０００７】
概して、ワイヤグリッド偏光子は、その電場ベクトルがグリッドのワイヤに対して平行である光（“ｓ”偏光）を反射し、その電場ベクトルがグリッドのワイヤに対して垂直である光（“ｐ”偏光）を透過させるが、入射面は、ここに記述されるように、グリッドのワイヤに対して垂直である若しくはそうでないこともある。理想的には、上記ワイヤグリッド偏光子が、例えばＳの偏光等の光の一方の偏光に対して完全な鏡として機能し、例えばＰの偏光等の光の他方の偏光に対して完全な透過体として機能する。しかしながら、実際には、鏡として用いられる最も反射性のある金属でさえ、入射光のほんの一部を吸収し、９０％〜９５％のみを反射する。また、平坦なガラスは、表面反射により、入射光を１００％透過させない。ワイヤグリッド偏光子および他の偏光デバイスの性能は、関心のある波長及び入射角度の範囲にわたって測定されるコントラスト比又は減衰率（消光比）により最も特徴付けられる。ワイヤグリッド偏光子又は偏光ビームスプリッタに関し、透過ビーム及び反射ビームについてのコントラスト比（Ｔｐ／Ｔｓ）及び（Ｒｓ／Ｒｐ）は、共に関心の対象である。
【０００８】
歴史的に、ワイヤグリッド偏光子は、赤外部での使用のために開発されるものであって、可視波長については有用ではなかった。主として、これは、可視スペクトルにおける有効な動作のために十分小さい波長以下の構造を形成することができる処理技術がなかったためである。名目上、グリッド間隔又はピッチ（ｐ）は、有効な動作のために〜λ／５よりも小さくあるべきであり（可視波長についてはｐ〜０．１０−０．１３μｍ）、他方、より細かいピッチ構造（例えばｐ〜λ／１０）が、デバイスのコントラストの更なる改善をもたらすことができる。しかしながら、０．１３μｍの極紫外線フォトリソグラフィ及び干渉リソグラフィを含む処理技術の近年の発達によれば、可視波長のワイヤグリッド構造が実現可能になった。当該技術分野において知られる可視波長ワイヤグリッド偏光デバイスとしては幾つかあるが、これらのデバイスは、例えばデジタル映画投影用の、需要の高い用途に必要とされる広帯域の可視スペクトルにわたって非常に高い消光比（＞１０００：１）を供するものでない。
【０００９】
興味深いワイヤグリッド偏光子が、米国特許第４２８９３８１号（特許文献１）にガーヴィン（Garvin）等により説明される。ここでは、単一の基材上にある２つ又はそれ以上のグリッドが、誘電性のある中間層により分離される。ワイヤグリッドの各々は別個に配置され、また、ワイヤは入射光に対して不透明なであるほど十分に厚い（１００−１０００ｎｍ）。ワイヤグリッドは、単一のワイヤがたった（５００：１）の偏光比をもたらすのに対し、組み合せられた一対のグリッドでは、（２５００００：１）の偏光比がもたらされるように、効果的に増大させられる。このデバイスは、その概念はおそらく可視波長に拡張可能であるものの、赤外線スペクトル（２−１００μｍ）での使用に関して記述されている。しかしながら、このデバイスは、２つ又はそれ以上の直列したワイヤグリッドを採用するため、追加のコントラスト比は、透過効率及び許容角度の低下と引き換えにされる。更に、このデバイスは、反射ビームについては高品質の消光が得られるように設計されておらず、偏光ビームスプリッタとしての価値が制限される。
【００１０】
可視波長範囲に対するワイヤグリッドの偏光ビームスプリッタが、ヘッグ（Hegg）等により米国特許第５３８０５３号（特許文献２）にて説明されている。ここでは、（ピッチｐ＜＜λ及び〜１５０ｎｍの特徴を備えた）金属ワイヤが、金属製のグリッド線上に配置され、金属製のグリッド線が、それぞれ、ガラス又はプラスチックの基材上に配置される。このデバイスは、可視スペクトルのほとんど（０．４５−０．６５μｍ）をカバーするように設計されるものの、良好な偏光性能はあまり期待できず、わずか６．３：１の全コントラスト比をもたらすのみである。
【００１１】
米国特許第５７４８３６８号（特許文献３）において、タマダ（Tamada）等は、近赤外スペクトル（０．８−０．９５μｍ）用のワイヤグリッド偏光子を説明している。ここでは、ワイヤの構造が、性能を向上させるように形付けられている。この場合、近赤外スペクトルにおける動作は、ワイヤグリッド偏光子と回折格子との間の遷移領域における共鳴のうちの１つを活用することにより、ごく小さなグリッドの間隔（ｐ〜λ／５）よりも長いグリッドの間隔（λ／２＜ｐ＜λ）を備えたワイヤ構造で実現される。それぞれ１４０ｎｍ厚までのワイヤは、ウェッジプレートを備えたアッセンブリ内のガラス基材上に配置される。特に、デバイスは、台形のワイヤ形状，基材とウェッジプレートとの間の屈折率の一致、及び、入射角調整を組み合せて用い、共鳴帯域を得るべくデバイスの動作を調整する。デバイスが、多くの適用について有用である〜３５：１の妥当な消光をもたらす一方で、このコントラストは、高性能を要するデジタル映画等の適用には不適切である。更に、このデバイスは、狭い波長帯域（〜２５ｎｍ）内でのみ適切に動作し、また、デバイスは、角度に対して敏感である（入射角度が２°シフトされると、共鳴帯域が〜３０ｎｍシフトする）。また、これらの考慮すべき点によって、デバイスは、ワイヤグリッドデバイスが“高速の（fast）”光学システム（Ｆ／２等）で動作しなければならない広域波長の適用に対して不適切となる。
【００１２】
最近では、共にユタ州のオレムのモクステック社（Moxtek Inc.）に譲受された米国特許第６１０８１３１号（ハンセン（Hansen）等）（特許文献４）及び第６１２２１０３号（パーキンス（Perkins）等）（特許文献５）が、可視スペクトル用に設計されたワイヤグリッド偏光デバイスを説明している。米国特許第６１０８１３１号は、スペクトルの可視領域にて動作するように設計された簡単なワイヤグリッド偏光子を記述している。ワイヤグリッドは、名目上、０．１３μｍのグリッド線の間隔（ｐ〜λ／５），０．０５２−０．０７８μｍ幅のワイヤ幅、及び、０．０２μｍより大きいワイヤ厚（ｔ）で、基材上に直接に構成された一連の各ワイヤから構成される。〜０．１３μｍのグリッド線間隔又はピッチのワイヤを用いることにより、このデバイスは、必要とされる可視波長以下の構造を有し、このことは、装置が、長い波長共鳴帯域以上で、ワイヤグリッド領域で動作することを可能にする。米国特許第６１２２１０３号は、より細かいピッチ構造（例えば〜λ／１０等）を要することなく、波長スペクトルの広域化、及び、用途の波長スペクトルにわたる効率やコントラストの改善に関し、基本的なワイヤグリッド構造に対する種々の改良を提案するものである。基本的には、最も長い波長共鳴帯域をより短い波長にシフトさせるべく、ワイヤグリッドを取り囲む媒体における有効屈折率（ｎ）を小さくするために、種々の技術が採用されている（数式（１）及び（２）参照）。このことは、ガラス基材を、反射防止被覆として機能する誘電層で被覆し、その後、この中間誘電層上にワイヤグリッドを構成することにより、最も簡単に実現可能である。中間誘電層は、ワイヤグリッドにて光が被る屈折率を効果的に小さくし、これにより、最も長い波長共鳴がより短くなるようにシフトされる。米国特許第６１２２１０３号は、また、有効屈折率が、ワイヤ間のスペースに溝部を形成することにより低下させられ、溝部が基材自体の内部及び／又は基材上に配置される中間誘電層内部に延びる別の設計を説明している。これらの設計の改善の結果として、低い波長帯域のエッジ部が、〜５０−７５ｎｍだけ小さくなるようにシフトし、可視スペクトル全体をカバーすることとなる。更に、平均効率が、基本的な従来技術のワイヤグリッド偏光子に対し、可視スペクトルにわたって〜５％だけ改善させられる。
【００１３】
米国特許第６１０８１３１号及び第６１２２１０３号に記載されるデバイスは、確かに、従来技術に対する改良物であるが、ワイヤグリッド偏光子及び偏光ビームスプリッタの両方については、更に、性能改善の余地がある。特に、偏光されない光の光源を備えた光学システムに関しては、システムの光効率が最大化される必要があるが、反射及び透過ビームの両方の消光をもたらす偏光ビームスプリッタが有用である。モクステック社から市販されるワイヤグリッド偏光子が、反射チャンネルに関し、１００：１若しくはより望ましい２０００：１よりも、わずか〜２０：１のコントラストをもたらすため、その有用性は制限される。加えて、これらのデバイスの性能は、可視スペクトルにわたり、著しく変化する。ここでは、偏光ビームスプリッタは、青色から赤色まで、〜３００：１から〜１２００：１まで変化する透過ビームのコントラスト比をもたらし、他方、反射ビームのコントラスト比は、１０：１から３０：１まで変化する。その結果、可視光にわたるより均一な消光とともに、特に可視スペクトルの青色部分における偏光コントラスト性能を提供する余地がある。最後に、従来技術のワイヤグリッドデバイスによりもたらされるレベルを越えて、透過されたｐの偏光に関する偏光コントラストを改善する余地もある。かかる改良は、特に、デジタル映画用のものを含む電子投影システム等の電子イメージングシステムの設計に特に有用である。
【００１４】
【特許文献１】米国特許第４２８９３８１号明細書
【特許文献２】米国特許第５３８３０５３号明細書
【特許文献３】米国特許第５７４８３６８号明細書
【特許文献４】米国特許第６１０８１３１号明細書
【特許文献５】米国特許第６１２２１０３号明細書
【発明の開示】
【発明が解決しようとする課題】
【００１５】
以上のように、特に広波長帯域幅及びハイコントラスト（目標は１０００：１又はそれより大きい）を要する可視光システムにおける使用のための、改善されたワイヤグリッド偏光子の必要がある。加えて、約４５°の入射角度における使用のための、改善されたワイヤグリッド偏光子の必要がある。
【課題を解決するための手段】
【００１６】
簡単には、本発明の１つの様相によれば、入射光を偏向するワイヤグリッド偏光子は、第１の表面を備えた基材を有する。グリッドつまり平行で細長い導電ワイヤの列が、上記第１の表面上に配置され、隣接するワイヤの各々が、入射光の波長よりも小さいグリッド間隔で隔てられている。各ワイヤは、交互になった細長い金属ワイヤ及び細長い誘電層からなるワイヤ内下部構造（intra-wire substructure）を有する。ワイヤは、有用な光学デバイスを容易にすべく、ワイヤグリッド偏光子の全体構造内に埋め込まれる（組み込まれる）。これらのワイヤグリッド偏光デバイスを完成させるための設計及び組立方法も記載される。
【００１７】
更に、本発明の別の様相として、一般的には液晶ディスプレイ（ＬＣＤ）である偏光に基づく反射空間光変調器（reflective spatial light modulator），本発明の改良されたワイヤグリッド偏光ビームスプリッタ、及び、他の偏光光学的構成を有する改良された変調光学システムが、種々の構成で記載される。
【発明を実施するための最良の形態】
【００１８】
以下、本発明の種々の要素に、符号が付され、本発明が、当業者が本発明を実施することができる程度に記載される添付図面を参照する。
【００１９】
図１は、基本的な従来技術のワイヤグリッド偏光子をあらわし、従来技術及び本願発明の両例にわたって用いられる用語を規定する。ワイヤグリッド偏光子１００は、誘電基材１２０により支持される複数の平行な導電電極（ワイヤ）１１０から構成される。このデバイスは、“ｐ”で示される導体のグリッドの間隔又はピッチ又は周期，“ｗ”で示される個々の導体の幅、そして、ｔで示される導体の厚さにより特徴付けられる。ワイヤグリッド偏光子は、波長以下の構造を用い、これにより、ピッチ（ｐ），導体又はワイヤの幅（ｗ）、及び、導体又はワイヤの厚さ（ｔ）が全て入射光の波長（λ）よりも小さくなる。光源１３２により生成された光ビーム１３０は、垂線に対して角度θで偏光子に入射する。その入射面は、導電素子に直交する。ワイヤグリッド偏光子１００は、このビームを、鏡式に反射される光ビーム１４０と、回折せず、透過される光ビーム１５０とに分割する。入射する光ビーム１３０が、ワイヤ１１０及び溝１１５のワイヤグリッド構造を波長以下の構造でなく回折格子としてみなす波長の光を含む場合には、高いオーダの回折光ビーム１６０がまた存在する。Ｓ及びＰの偏光については、標準的な定義が用いられ、Ｓ偏光による光は、上記入射面に直交する偏光ベクトルを有し、それにより、導電素子に平行になる。これに対して、Ｐ偏光による光は、上記入射面に平行な偏光ベクトルを有し、導電素子に直交する。
【００２０】
図２ａには、可視スペクトル内の波長について、ユタ州オレムのモクステック社（Moxtek Inc.）から市販されるワイヤグリッド偏光ビームスプリッタに関した、透過効率曲線２００及び透過に関する“ｐ”偏光のコントラスト比曲線２０５が示されている。このデバイスは、米国特許第６１０８１３１号に記載される基本的なワイヤグリッド偏光ビームスプリッタに類似している。その基本的なワイヤグリッド偏光ビームスプリッタは、誘電基材１２０上に配置される、４０−６０％のデューティサイクル（duty cycle）（５２−７８ｎｍのワイヤ幅（ｗ））を伴って作製された１３０ｎｍまでのピッチ（ｐ〜λ／５）のワイヤ（平行な導電電極１１０）を有する。固体の金属ワイヤは、２０ｎｍより厚くなるように規定され、これにより、表皮厚さ（δ）が可視波長に関して大きくなる十分な金属の厚さが保証される。このデータは、４５°の入射角度でワイヤグリッド偏光子１００に入射する適度のＮＡ（開口数）の光ビームに関した、このデバイスについての代表的な値である。このデバイスは、光ビーム１３０を、入ってくる光の経路から空間的に判別可能な経路を走る２つの出て行く偏光ビーム（１４０及び１５０）に分割するため、このデバイスは、偏光用のビームスプリッタであると考えられる。透過に関するコントラスト比曲線２０５は、透過された“ｓ”の偏光に対する透過された“ｐ”の偏光の平均コントラスト（Ｔｐ／Ｔｓ）をあらわすものである。ここで、“ｓ”の偏光は、望ましくない漏れである。同様に、反射に関するコントラスト比曲線２１０は、“ｐ”の偏光に対する、反射され“ｓ”の偏光の平均コントラスト（Ｒｓ／Ｒｐ）をあらわすものである。図２ｂには、可視スペクトル内の波長について、垂直入射（θ＝０°）する適度のＮＡ光ビーム１３０に関し、モクステック社（Moxtek Inc.）から市販されるワイヤグリッド偏光子１００についての平均性能が示されている。特に、透過効率曲線２２０及び透過に関するコントラスト比曲線２２５が提供される（“ｐ”の偏光について）。概して３００：１よりも大きい“ｐ”の偏光の透過に関するビームのコントラストを提供するこれらの両方のデバイスの性能は、非常に良好であり、多くの適用に関して満足なものである。
【００２１】
図２ａ及び２ｂに示される性能曲線は、既存のワイヤグリッドデバイスに関して、既存の偏光子と同様に非常に良好であるけれども、まだ改良の余地がある。特に、反射に関する“ｓ”の偏光ビームのコントラスト比は、ワイヤグリッド偏光ビームスプリッタについて、反射に関するコントラスト比曲線２１０によりあらわされるように、相当に低い。偏光コントラストは、（４５０ｎｍにおける）青色スペクトルにおいて、僅か〜１０：１（すなわち１０以下の数：１、以下、「〜Ａ」は「Ａ以下の数」をあらわすものとする）であり、また、（６５０ｎｍにおける）赤色スペクトルにおいてさえ、僅か〜４０：１にあらわれる。反射ビーム及び透過ビームの両方が良好な偏光コントラストを要する場合には、この性能は不十分である。一例として、投影光が偏光ビームスプリッタを通じて透過させられそこから反射される、また、ビームが速い（Ｆ／４又はより小さい）ＬＣＤを基本とする電子投影システムでは、反射における低い性能に伴い、システムにおける追加構成の増加が招来される。その上、この従来のワイヤグリッド偏光ビームスプリッタが、赤色において〜１２００：１のコントラストを提供する一方、その偏光は波長で著しく変化し、低い青色（図２ａの透過に関するコントラスト比曲線２０５を再度参照）において〜４００：１に低下する。
【００２２】
基本的なワイヤグリッド偏光子の性能レベルは、ワイヤの幅，厚さ，ピッチ若しくはそれら３つの組合せを変化させることにより改善され得る。しかしながら、これらの設計上の変更は、反射ビームにとって望ましい、若しくは、必要とされる波長帯域にわたるコントラスト比を、必ずしも提供しない。更に、米国特許第６１２２１０３号に記載されるワイヤグリッドの設計性能における改良は、誘電基材１２０で入射光の相互作用を調整することにより、波長の通過バンドを広げ、透過効率を向上させるものであるが、ブロードバンドの可視の高コントラストの適用に関して、十分なコントラスト比を必ずしも提供しない。ワイヤグリッド偏光子又は偏光ビームスプリッタを有する米国特許第６１０８１３１号及び第６１２２１０３号のワイヤグリッド偏光子は、他の引用された従来技術のワイヤグリッドデバイスの特許と同様に、細長いワイヤの平面（図１のＸ：Ｙ平面）内で共鳴効果を活用するのみである。入射光は、ワイヤ及び誘電基材１２０に同時に作用するため、インターフェース面における構造的細部もまた性能に影響する（米国特許第６１２２１０３号に記載されるように）。その結果、ワイヤの平面は、その面及び誘電基材１２０の表面下と同様に、ワイヤ自体も含まれるものと考えられるべきである。
【００２３】
本発明の改良されたデバイスに関する基準（ベンチマーク：benchmark）を提供するために、幾つかの従来技術のデバイスが、詳細に分析された。図３ａは、米国特許第６１０８１３１号に記載される従来技術のワイヤグリッド偏光ビームスプリッタに類似したデバイスに関する波長の関数として算出された反射及び透過に関する偏光のコントラスト比を示している。この分析は、Ｇｓｏｌｖｅｒの回折分析ソフトウェアツールを用いて、モデル化された。この回折分析ソフトウェアツールは、波長以下の構造が、厳密結合波分析（RCWA：rigorous coupled wave analysis）を用いて、完全にモデル化されることを可能とする。ジーソルバは、テキサス州アレンの私書箱３５３のグレーティング・ソルバ・デベロップメント・カンパニー（Grating Solver Development Company）から市販されている。ワイヤグリッドデバイスは、透明なガラス基材上に直接形成される一連の平行な細長いワイヤとしてモデル化された。分析は、間隔ｐ＝０．１３μｍ、コンダクタの幅ｗ＝０．０５２μｍ（４０％のデューティサイクル），コンダクタの厚さｔ＝０．１８２μｍ、また、基材の屈折率ｎ＝１．５２５であるアルミニウムのワイヤグリッドを前提とした。簡略化のため、この分析は、角度θ＝４５°でワイヤグリッド偏光ビームスプリッタに入射する平行ビームを検討するのみである。図３ａは、平行な透過ビームコントラスト２５０（Ｔｐ／Ｔｓ）及び平行な反射ビームコントラスト２５５（Ｒｓ／Ｒｐ）を提供する。算出された透過ビームコントラスト２５０は、可視スペクトルにわたり、１０４−１０５：１の範囲を有する。これは、図２ａに示されるような、実際のデバイスに関して報告された〜１０００：１のレベルに比べて非常に大きいものである。しかしながら、図２ａのプロット２５０は、実際のデバイスの角度が平均された性能をあらわす一方、図３ａのプロット２５０は、デバイスを通じた平行ビームの理論上の性能をあらわすものである。また、図３ａは、この従来技術のタイプのワイヤグリッドデバイスについてモデル化されるような理論上の反射ビームのコントラスト２５５を示している。算出された理論的な反射ビームコントラストは、可視スペクトル上で、〜１０：１から〜１００：１の範囲を有し、実際のデバイスについて図２ａに与えられた反射ビームコントラスト２５５よりも僅かに良好である。図３ｂは、理論的な全体のコントラストのプロットを示しており、ここで、全体のコントラストＣは、
Ｃ＝１／（（１／Ｃｔ）＋（１／Ｃｒ））            （３）
として算出される。透過光ビーム１５０（“ｐ”偏光）のコントラストを反射光ビーム１４０（“ｓ”偏光）のコントラストに組み合わせてなる全体のコントラストＣは、最小のコントラスト比、すなわち、反射光ビームのコントラストによりほとんど決定されることが分かる。その結果、米国特許第６１０８１３１号による従来技術の様式のデバイスの全体のコントラストは、“ｓ”偏光反射ビームにより制限され、青色波長に関した最も低い性能を伴い、可視スペクトル内のわずか〜１０：１から〜１００：１である。
【００２４】
図４は、同じ従来技術の様式のデバイス（０，０座標が４５°に対応する）に関し、５００ｎｍでの角度に対する等高線（contour line）としての全体のコントラスト比Ｃのモデル化された変化を示している。これは、全体のコントラスト比２７５が、４５°の入射における〜２３：１から、〜５５°の入射（極角度＋１０°）における〜１４：１へ、〜３５°の入射における〜３０：１（極角＋１０°，方位角１８０°）へ、入射角度で著しく変化する。つまり、図４は、全体のコントラスト比が、大きなＮＡ入射光ビームを有することにより、平均して低下するかを効果的に示している。当然ながら、全体のコントラストＣは、反射コントラスト（Ｒｓ／Ｒｐ）により制限される。角度に対する透過ビームコントラスト（Ｔｐ／Ｔｓ）の類似した分析が、コントラストの等高線が、非常に狭い角度範囲においてのみ非常に高いコントラストの値で、“マルチーズクロス（Maltese Cross）”パターンをたどり、また、一方、〜８００：１の平均コントラスト値が、相当に広い角度範囲（＞１２°の極の，２５°の方位角の）内で見受けられ得る。光効率もまた、ジーソルバでモデル化され、図２ａの透過効率曲線２００が概ね確認された。“ｐ”の偏光に関した透過効率は、可視スペクトルの大部分にわたり、〜８７％まで相当に均一であり、また、一方、反射された“ｓ”の光の効率は、可視スペクトルにわたって、〜９２％まで非常に均一であった。
【００２５】
図５ａの断面説明図として示される本発明のワイヤグリッド偏光子３００は、細長い複合ワイヤ（composite wire）３１０（すなわち平行な導電電極）は、複数の細長い金属ワイヤ（３２０，３２２，３２４）と、透明な誘電基材３０５上に配置される該金属ワイヤと交互に積み重なる細長い誘電帯（誘電層３４０，３４２，３４４）とからなる層状の内部構造を有している。ワイヤグリッド偏光子の複合ワイヤを、金属ワイヤ及び誘電層の各厚さを適切に規定しつつ、適切に構成することにより、偏光子の性能を向上させるべく、光子トンネル現象及びグリッド内の共鳴効果が活用され得る。従来技術のワイヤグリッド偏光子と対照的に、本発明のワイヤグリッド偏光子は、細長いワイヤの平面（Ｘ：Ｙ平面）内の共鳴効果を用いるのみならず、性能を規定し向上させるべく、Ｚ軸に沿った複数の平行なワイヤ内の平面の間での共鳴効果を用いる。図５ａ−５ｄに示されるワイヤグリッド偏光子３００は、正確な尺度で描かれるものでなく、その複合ワイヤ３１０は、誘電層と交互に配置された細長い金属ワイヤのワイヤ内の下部構造（substructure）を示すべく誇張されている。前述したように、従来技術のワイヤグリッドデバイスを用いた場合には、ピッチ（ｐ）及びワイヤ幅（ｗ）が、寸法について波長以下である（〜λ／５若しくはそれより小さい）。そのワイヤの厚さ（ｔ）もまた、必ずしもそうではないが後で説明されるように、名目上、波長以下である。
【００２６】
特に、本発明のワイヤグリッド偏光子の設計は、共鳴促進トンネル効果（resonance enhanced tunneling）というある程度知られた物理現象の利用に基づく。この現象では、適切に構成された金属層が、入射光に対して部分的に透明となり得る。この現象は、共鳴促進トンネル効果を可能とする光子バンドギャップが構成される場合に生じるもので、例えば１９９９年１２月のＯＥリポート３頁における記事「光子バンドギャップ構造は金属に透過性をもたせる（Photonic Band Gap Structure Makes Metals Transparent）」等の文献に記載されている。その概念は、また、Ｍ．スカロラ（M.Scalora）等による、１９９８年の３月の、ジャーナル・オブ・アプライド・フィジックス（Journal of Applied Physics: J. App. Phys）の８３（５）の２３７７−２３８３頁における論説“透明な金属−誘電体の１次元の光子バンドギャップ構造（Transparent, Metallo-Dielectric, One-Dimensional, Photonic Band-Gap Structures）”により詳細に記載される。
【００２７】
慣習的に、入射光は、反射が生じる前に、表皮厚さ（δ）として知られる短い距離のみ金属フィルムを通じて伝播すると考えられる。表皮厚さは、次の式（４）により算出され得る。
δ＝λ／４πｎｉ  （４）
ここで、算出された厚さは、光の強度が、入光面における値の〜１／ｅ２へ低下する距離に対応する（ｎｉは、屈折率の虚数部分）。慣習的には、薄い金属層が、それらの厚さが、アルミニウム及び銀などの金属に関して、たった１０−１５ｎｍ（ナノメートル）である典型的な表皮厚さの値δを越えた場合に、透過された可視光に対して不透明であると考えられる。しかしながら、前述した論説で述べられるように、金属−誘電体の光子バンドギャップ構造は、薄い金属シート及び薄い誘電シートによる交互の層で構成され得る。これにより、入射光は、表皮厚さ（δ）より厚い個々の金属層中を効率的に透過され得る。（定義によれば、光バンドギャップ構造は、波長の一範囲がその構造により透過させられる（若しくは遮られる）ように、基材又は他の構造物上で周期的に若しくは準周期的に間隔を隔てられた異なる屈折率を有する同様の厚さの材料又は区分の交互の層を備えたナノスケールの構造である。）最も簡単に、これらの構造は、図５ａの単一の複合ワイヤ３１０、及び、誘電基材３０５の２次元の面の多くをカバーするために、シート状に引き伸ばされるような、それを構成する交互になった金属ワイヤ（３２０，３２２，３２４）及び誘電層（３４０，３４２，３４４）を検討することにより推測され得る。例えば、上記の論説で述べられた、３つの１４０ｎｍ厚のフッ化マグネシウム（ＭｇＦ２）により隔てられる３つの３０ｎｍ厚のアルミニウム（Ａｌ）層を有する３つの層からなる周期構造は、緑波長帯における可変の１５−５０％の透過を提供する。実際に、入射光は、第１の薄い金属層を通り抜け、次の誘電層に微かに衝突する。上記第１の金属層を通じて次の誘電層へ透過させられた光は、第２の金属層に衝突する。全体構造が、ファブリーペロー（Fabry-Perot）キャビティ（又はエタロン（Etalon））とほとんど同様に作用し、誘電層における共鳴が、金属層を介した光の透過を促進するように、適正な境界条件が確立される。共鳴促進トンネル現象は、更に、交互になった薄い金属層及び薄い誘電層を備えつつ繰り返される構造の設計により促進される。確かに、これらの論説は、追加したより多くの周期（その結果しての、総金属厚さへの追加）が、帯域通過領域内の振幅を軽減するとともに、より少ない周期を備えた構造に対する光の総透過を増加させることができることを示している。更に、誘電層の厚さの調整により、なされた変化次第で、より長い又は短い波長に向かって、帯域通過構造のエッジ部がシフトされ得ることが示される。典型的には、これらの構造における薄い誘電層が、薄い金属層よりも相当に厚く（〜３−１０×又はそれ以上）、他方、薄い金属層は、ちょうど表皮厚さであっても、理論上の表皮厚さ（δ）よりも数倍厚くてもよい。
【００２８】
金属−誘電体の光子バンドギャップを用いて可能である、この共鳴促進トンネル現象は、実際のデバイスにおいて広く用いられていない。引用された文献では、この効果は、１波長帯域（例えば可視のもの）を透過させる一方、近傍のバンド（ＵＶ及びＩＲ）を遮蔽する光遮蔽デバイス用に有用であると考えられる。かかる光子バンドギャップ構造は、近傍の波長帯域を抑制し、単純な金属フィルムに比べて何倍も改善され得る。加えて、米国特許第５７５１４６６号（ダウリング（Dowling）等）及び第５９０７４２７号（スカロラ（Scalora）等）は、光通信用の可変の光信号遅延デバイスを設計するための、かかる効果の利用を述べている。しかしながら、この従来技術は、一般には偏光デバイスの設計に対して、あるいは、特別にはワイヤグリッド偏光子及び偏光ビームスプリッタに対して、金属−誘電体の光子バンドギャップ構造の上記共鳴促進トンネル現象を適用する効果を予測していない。更に、上記共鳴促進トンネル現象が、偏光コントラスト、若しくは、全可視スペクトル又はあらゆる単一のカラーバンドにわたる透過を改善することにより、ワイヤグリッド偏光デバイスの性能を改善することは必ずしも明らかにされていない。
【００２９】
したがって、図５ａ−５ｄに示されるような本発明のワイヤグリッド偏光子３００は、完全に同じように構成され、それぞれ交互になった金属ワイヤ（３２０，３２２，３２４）及び誘電層（３４０，３４２，３４４）を有するワイヤ内下部構造を備えた細長い複数の複合ワイヤ３１０を使用する。従来のワイヤグリッド偏光子のように、ワイヤに平行な偏光はデバイスから反射され、また、ワイヤに直交する偏光が透過させられる。しかしながら、従来のワイヤグリッド偏光子は、典型的には１００−１５０ｎｍ厚のモノシリック構造として配置された金属の比較的厚いワイヤを使用する場合には、本発明のワイヤグリッド偏光子が、一連の交互になった薄い金属層及び誘電層として各ワイヤを効果的に構成する。結果として、ワイヤに直交する偏光の入射光は、光トンネル現象及び促進された共鳴効果により、金属層自体を通じて部分的に透過させられ、それにより、反射された偏光に対する透過させられた偏光の全コントラスト比が向上させられる。ワイヤの平面（図１のＸ：Ｙ平面）内における共鳴効果のみに依存する従来のワイヤグリッド偏光デバイスと比較して、本発明のワイヤグリッド偏光デバイスは、また、性能を決定すべく、直交方向（図１のＺ方向）における共鳴効果を利用する。
【００３０】
本発明のワイヤグリッド偏光子３００の第１の例が、図５ａに示される。ここでは、各長手状の複合ワイヤ３１０は、交互になった金属層（金属ワイヤ３２０，３２２，３２４）及び誘電体（誘電層３４０，３４２，３４４）を備えた６層からなる周期的な層状のワイヤ内構造３１５を有している。従来のデバイスと同様に、ワイヤグリッド偏光子３００は、ワイヤの幅（ｗ）が５２ｎｍであるように、４０％のデューティサイクルで、ワイヤが１３０ｎｍ間隔（ｐ〜λ／５）で配置される構造としてモデル化された。その結果、複合ワイヤ３１０間の溝３１２は、７８ｎｍの幅を有する。溝３１２は、光学的液体（optical liquid）又はゲル等の他の媒体よりむしろ名目上空気で満たされる。同様に、従来のタイプのデバイスのように、このデバイスは、平行ビームが角度θ＝４５°で入射する偏光ビームスプリッタとしてモデル化された。加えて、複合ワイヤ３１０は、ワイヤ内構造３１５が、それぞれ６１ｎｍ厚のアルミニウムの３つの薄い金属層（金属ワイヤ３２０，３２２及び３２４）と交互になったそれぞれ３３ｎｍ厚のＭｇＦ２の３つの薄い誘電層（誘電層３４０,３４２,３４４）を有してモデル化された。
【００３１】
有効な媒体の理論によれば、入射光が、各層の有効屈折率と相互作用する。ここで、有効屈折率は、複合ワイヤ３１０の形状，層自体の形状、層（金属又は誘電体のいずれでも）の複素屈折率、ワイヤ間の物質（空気）の屈折率、及び、隣接する層により確立される境界条件に依存する。図５ａに示されるように、このワイヤグリッド偏光子３００の例に関して、ワイヤ内構造が、上記第３の誘電層３４４が、第３の金属層３２４と透過的な誘電基材３０５の表面３０７との間に位置決めされるように設計されている。３つの金属層３２０，３２２及び３２４及び３つの誘電層３４０，３４２，３４４の合計である、複合ワイヤ３１０の総ワイヤ厚（ｔ）は、２８２ｎｍ又は（〜λ／２）である。図６ａ及び６ｂに示されるこのデバイスについてのモデル化された偏光性能については、そのモデル化された結果が図３ａ及び３ｂにて与えられた基本的なワイヤグリッド偏光子に対する反射及び透過の両方にて改善が見られる。性能は、精度を保証するために、８つの回折オーダ（diffraction orders）を用い、Ｇｓｏｌｖｅｒでモデル化された。図６ａに示されるように、“ｐ”の光に関した理論上透過されたビームコントラスト２５０は、可視スペクトルにわたり、１０５〜１０６：１で変化し、他方、“ｓ”の光についての反射されたビームコントラスト２５５は、上記可視スペクトルにわたって、相当に均一な〜１００：１を平均化する。その結果、図６ｂに示される全コントラスト比もまた、全可視スペクトルにわたり、〜１００：１を平均化する。向上した偏光性能は、“ｓ”の光の反射効率が〜９１％であり、他方、“ｐ”の光の透過効率は、可視スペクトルにわたりほとんど変化なく、〜８３％であるため、効率化の代償として得られるものでない。反射された“ｓ”の偏光について、かかる比較的高く均一な偏光コントラストであれば、このデバイスは、偏光ビームスプリッタとして、向上した性能をもたらすに違いない。この適用において、“ｐ”及び“ｓ”の偏光ビームの両方が用いられるべきである。とりわけ、このデバイスは、また、向上した青色の性能と同様に、米国特許第６１０８１３１号の従来のデバイスにおいて、（偏光減衰率としても知られる）“ｐ”偏光コントラストにおける〜１０×の改良を示している。このとき、反射ビームコントラスト２５５及び全コントラスト比２７５は、青色のスペクトルのほとんどにわたり、〜２５０：１のコントラストを平均化する。かかる性能は、投影システムを含む多くの用途において有用である。
【００３２】
加えて、図３ａ及び３ｂに示されるような従来のタイプのデバイスと比較した場合の、図６ａ及び６ｂに示されるような第１の例のワイヤグリッド偏光ビームスプリッタデバイスの全コントラスト２７５及び透過ビームコントラスト２５０における改善は、低下した角度性能を代償として実現されたものでない。全コントラストＣの等高線プロット分析は、〜５００：１の平均コントラスト値が、５００ｎｍで広い角度範囲（＋／−１２°の極角（polar）、＋／−３０°の方位角）で得られることを示した。この第１の例のデバイスは、また、垂直入射（θ＝０°）での平行ビームについてモデル化された。垂直入射において、全可視スペクトルにわたる透過ビームのコントラストは、１０５：１よりも大きいため、第１の例のワイヤグリッド偏光子は、偏光検光子又は偏光子と同様に、また、ワイヤグリッド偏光ビームスプリッタと同様でなく、良好に機能することが証明された。
【００３３】
ワイヤグリッド偏光子に関する本発明、及び、米国特許第４２８９３８１号におけるガーヴィン（Garvin）等によるワイヤグリッド偏光子の両方は、Ｚ軸方向に延びるパターン化されたワイヤの複数平面を有するものの、これらのワイヤグリッド偏光子デバイスは、はっきりと異なる。特に、米国特許第４２８９３８１号の複数のワイヤグリッド平面の各々におけるワイヤは、厚い（１００〜１０００μｍ）のソリッドな金属ワイヤであり、それらは、ワイヤ内構造を欠いており、ワイヤを通じた有用で微かな透過のためには厚すぎる。更に、米国特許第４２８９３８１号の２つのグリッドケースに関した複数のワイヤ平面は、重なり合った配置構造を有するよりむしろ、優先的にピッチの２分の１のずれ（offset）を有する。最後に、米国特許第４２８９３８１号のワイヤグリッド偏光子の設計は、インターグリッドの共鳴つまりエタロン（Etalon）効果の発生を回避すべく、グリッド間の間隔（１）及びピッチオフセット（２）を備えた隣接したワイヤグリッドを優先的に配置する。対照的に、本発明のワイヤグリッド偏光子３００は、性能を向上させるべく、特に、層状のワイヤ下部構造内でのエタロン型の共鳴効果を利用する。
【００３４】
本発明のワイヤグリッド偏光子３００の第２の例が、図５ｂに示される。ここでは、各複合ワイヤ３１０が、交互になった金属層（金属ワイヤ３００ａ−ｉ）及び誘電体（誘電層３５０ａ−ｉ）を有する周期的な層をなす１８層のワイヤ内構造３１５を有している。第１の例のデバイスと同様に、第２の例のワイヤグリッド偏光子３００は、４０％のデューティサイクルで、また、５２ｎｍのワイヤ幅（ｗ）での、１３０ｎｍ間隔（ｐ〜λ／５）の複合ワイヤ３１０の構造としてモデル化された。同様に、従来通り、デバイスは、平行ビームが角度θ＝４５°で入射する偏光ビームスプリッタとしてモデル化された。前述したとおり、最後の誘電層（３３０ｉ）は、誘電基材３０５に隣接している。しかしながら、複合ワイヤ３１０は、ワイヤ内構造３１５が、それぞれ１７ｎｍ厚の９つの薄いアルミニウム金属層（金属層３５０ａ−ｉ）と交互になったそれぞれ３９ｎｍ厚の９つの薄いＭｇＦ２の誘電層（誘電層３３０ａ−ｉ）を有するようにモデル化された。金属ワイヤ３３０ａ−ｉ及び誘電層３５０ａ−ｉの厚さの合計である複合ワイヤ３１０の総ワイヤ厚（ｔ）は、５０４ｎｍであり、それは、〜１λである。図７ａ及び７ｂに示されるこのデバイスに関したモデル化された偏光性能は、そのモデル化された結果が図３ａ及び３ｂに与えられる基本的なワイヤグリッド偏光子に対する反射及び透過における改善点である。図７ａに示されるように、“ｐ”の光についての理論上の透過ビームのコントラスト２５０は、可視スペクトルにわたり、１０７−１０８：１で変化し、また、一方、“ｓ”の光についての反射ビームのコントラスト２５５は、可視スペクトルにわたり、〜１００：１の平均をとる。その結果、図７ｂに示される全コントラスト比２７５は、また、全可視スペクトルにわたり、〜１００：１の平均をとる。このデバイスが、第１の例のデバイスよりも相当に複雑であり、また、一方、“ｐ”の偏光についての理論上の透過ビームコントラスト２５０は、第１の例のデバイスよりも良好な〜１００ｘであり、また、従来技術のタイプのデバイス（図３ａ）よりも良好な〜１０００ｘである。
【００３５】
本発明のワイヤグリッド偏光子３００の第３の例は、図５ｂに示される、第２の例のものに類似した１８層の構造である。各複合ワイヤ３１０は、誘電層及び金属層の厚さが変更していることを除いて、交互になった金属層及び誘電層を有する１８層の周期的な層をなすワイヤ内構造３１５を有している。この場合には、複合ワイヤ３１０が、ワイヤ内構造３１５が、それぞれ１７ｎｍ厚の９つの薄いアルミニウム金属層（金属ワイヤ３５０ａ−ｉ）と交互になったそれぞれ２８３ｎｍ厚の９つの厚いＭｇＦ２の誘電層（誘電層３３０ａ−ｉ）を有するようにモデル化された。複合ワイヤ３１０の総ワイヤ厚（ｔ）は２７００ｎｍであり、それは、〜５λである。図７ｃ及び７ｄに示されるように、図７ａ及び７ｂと比較すれば、第３のデバイスは、唯一の変化が誘電層３５０ａ−ｉの厚さにあったが、第２のデバイスと比較して、相当に異なる偏光性能を有している。図７ｄから明らかなように、全体のコントラスト比２７５は、〜１５０：１の青色スペクトルにおける平均コントラスト比を有し、また、一方、緑色および赤色スペクトルにおける性能が低下している。全コントラスト比２７５のプロットは、また、青色波長帯におけるその敏速な振動について注目すべきである。その振動は、〜５０：１と〜５００：１のコントラスト間でピーク〜谷間を揺動する。厚い誘電層を用いるこの例は、“ｐ”の透過光についての優れた性能のみならず、“ｓ”の反射光についての非常に良好な性能（２５０：１又はそれより良い）を有する波長帯域調整ワイヤグリッド偏光ビームスプリッタを設計するための可能性（potential）を提案する。あいにく、ジーソルバは、優れた分析ソフトウェアプログラムであるが、コードは、偏光コントラストの最善化を容易にするために書き込まれておらず、そのため、更に改善された性能を備えた例示的な結果は得られない。しかしながら、金属層及び誘電層の厚さを変化させ得る、非周期的な又は二重に周期的な構造を生じるこの設計の最善化は、所望の結果をもたらすべく、更に、青色における性能を促進できる。
【００３６】
ワイヤグリッド偏光子３００の第３の例の設計に類似した結果が、厚い誘電層を備え計１８層以外を備えた同様のワイヤ内構造３１５を用いて得られることに注目すべきである。第４の例のワイヤグリッド偏光子（不図示）は、構造が８層を有するように、モデル化された。ここでは、それぞれ５２５ｎｍのＭｇＦ２の４つの層が、それぞれ４５ｎｍ厚の４つのアルミニウム層と交互になる。これにより、複合ワイヤ３１０の総厚さ（ｔ）は、２．２８μｍつまり〜４λである。モデル化されたデバイスは、その他の点では、ワイヤピッチ（ｐ），ワイヤ幅（ｗ）及び入射角度に関係して、従来の例のデバイスと同じである。図８ａ及び８ｂに示されるこの第４の例のデバイスについての最終的な偏光性能は、青色スペクトルにおける第３の例のデバイス（図７ｃ及び７ｄ）のそれと類似している。面白いことに、図８ａは、緑色スペクトルにおける両ビームのための低コントラストを与えつつ、透過及び反射ビームの両方についての青色及び赤色スペクトルにおけるハイコントラストを備えた構造のための可能性を示唆する。
【００３７】
誘電層（２８３ｎｍに対する３９ｎｍ）の厚さにより設計においてのみ変化する、１８層ワイヤグリッド偏光子の第２及び第３の例に関係して、他の興味ある結果が、中間の誘電層厚を備えた同様のデバイスをモデル化することにより得られる。例えば、５６ｎｍの誘電層厚を備えたモデル化されたデバイスは、全可視スペクトルにわたって、最小の〜１００：１を提供するが、また、全偏光コントラストが〜１０００：１又はそれより大きい場合に、〜４５０ｎｍ及び〜６１０ｎｍにおける２つの局部に限定されたピークをもたらし、全偏光コントラストは、〜１０００：１又はそれより大きい。
【００３８】
本発明のワイヤグリッド偏光子３００の第５の例は、図５ｃに示される。ここで、各複合ワイヤ３１０は、交互になった金属層（金属ワイヤ３２０，３２２及び３２４）及び誘電体（誘電層３４０及び３４２）を有する５つの層による周期的な層状のワイヤ内構造３１５を有している。他の例示的なデバイスと同様に、第５の例のワイヤグリッド偏光子３００は、４０％のデューティサイクルで、５２ｎｍのワイヤ幅（ｗ）で、１３０ｎｍのピッチ（ｐ〜λ／５）の複合ワイヤ３１０の構造としてモデル化された。同様に、従来どおり、デバイスは、偏光ビームスプリッタとしてモデル化された。ここで、平行ビームは、角度θ＝４５°で入射する。しかしながら、このデバイスは、先の例のような誘電層よりむしろ、金属層（金属ワイヤ３２４）が誘電基材３０５に隣接するように設計されたワイヤ内構造３１５を有している。複合ワイヤ３１０は、ワイヤ内構造３１５が、それぞれ６１ｎｍ厚の３つの薄いアルミニウム金属層（金属ワイヤ３２０，３２２及び３２４）と交互になったそれぞれ５５ｎｍ厚の２つの薄いＭｇＦ２の誘電層（誘電層３４０及び３４２）を有するようにモデル化された。複合ワイヤ３１０の総ワイヤ厚（ｔ）は、２９３ｎｍであり、λ／２である。図９ａ及び９ｂに示されるこのデバイスについてモデル化された偏光性能は、基本のワイヤグリッド偏光子（図３ａ及び３ｂに示される）に対する反射及び透過の両方において改善するものの、この５つの層のデバイスは、第１の例の６つの層のデバイスと同様に機能しない。図７ａに示されるように、“ｐ”の光についての理論上の透過ビームコントラスト２５０は、可視スペクトルにわたり、１０５−１０６：１で変化し、また、一方、“ｓ”の光についての反射ビームコントラスト２５５は、可視スペクトルにわたり、わずか〜４０：１を平均化する。加えて、青色の性能は、第１の例のデバイスと比較して、その波長帯域にわたり、あまり均一でない。それにもかかわらず、金属層（ワイヤ３２４）が誘電基材３０５に接触するこのデバイスはなお有用である。
【００３９】
図５ｄに示されるように、本発明のワイヤグリッド偏光子３００の第６の例は、各複合ワイヤ３１０内にわずか５つの層を有する第５の例のデバイスの変形例である。ここで、第６の例のデバイスは、非周期的な層状のワイヤ内構造３１５を有している。そのため、複合ワイヤ３１０は、ワイヤ内構造３１５が、２つの薄いＭｇＦ２誘電層と交互になったそれぞれ６１ｎｍ厚である３つの薄いアルミニウム金属層（金属ワイヤ３２０，３２２及び３２４）を有するように、モデル化された。ここで、誘電層３４０は２７．５ｎｍ厚であり、誘電層３４２は８２．５ｎｍ厚である。従来のとおり、第３の金属層３２４は、誘電基材３０５と接触している。第５の例のデバイスと同様に、このデバイスに関した総ワイヤ厚（ｔ）は２９３ｎｍである。図１０ａ及び図１０ｂに示されるように、このデバイスのモデル化された性能は、青色スペクトルにおける性能が、全コントラスト２７５により測定されるように、平均して高いことを除いて、第５の例のデバイス（図９ａ及び９ｂ参照）の性能に類似している。第５及び第６の例のデバイスは、波長帯域調整ワイヤグリッド偏光デバイスのための可能性を再度示唆するものである。
【００４０】
種々の例（１〜６）に関した、“ｓ”の偏光反射効率及び“ｐ”の偏光透過効率により測定されるような光効率のグラフは提示されないが、これは、それらのデータの変化が最小であったことによる。全体として、“ｓ”の偏光に関する反射効率は、可視スペクトルにわたって均一であり、百分率の効率に関し、８０％後半から９０％前半までのレベルであった。“ｐ”の偏光透過効率は、幾つかの例のデバイスが低い青色領域のスペクトルにおける幾らかの減少を示したことから、僅かに均一でなかった。また、“ｐ”の全偏光透過効率は、“ｓ”の光効率よりも小さく、概して、百分率に関し、８０％前半〜中盤のレベルであった。
【００４１】
細長い各複合ワイヤ３１０は、可視光の波長よりも全体として大きい長さを有していることに注目すべきである。つまり、複合ワイヤ３１０は、少なくともほぼ０．７μｍの長さを有する。しかしながら、ほとんどの実用的なデバイスでは、適用のサイズの要件に依存して、複合ワイヤ３１０が、数ミリメートル、又はさらに数センチメートルの長さであろう。適用の種々の例のワイヤグリッド偏光デバイスは、グリッドのピッチ又は周期（ｐ）と比較すると、複合ワイヤ３１０の幅（ｗ）に関係して、４０％のデューティサイクルでモデル化されるが、他のデューティサイクルが用いられてもよい。一般に、４０−６０％のデューティサイクルは、透過及びコントラスト比に関係して、最良の全機能をもたらすこととなる。例示的なデバイスに示されるように、複合ワイヤ３１０の総厚さ（ｔ）が、透過した“ｐ”の偏光の例外的な透過及び“ｓ”の偏光の排除をもたらしつつ、ほぼ半分の波からほぼ５つの波まで変化する。これに対して、現行のデバイスの製造プロセス方法が、複合ワイヤ３１０に関し、実現可能なアスペクト比（幅（ｗ）に対する厚さ（ｔ））を制限するかもしれない。その結果、可視スペクトルにおける実用的なデバイスは、わずか〜１００−３００ｎｍの範囲（〜λ／６から〜λ／２）の総厚さ（ｔ）に制限されるかもしれない。これにより、総ワイヤ厚さの制限は、交互になった金属ワイヤ及び誘電層からなる層状のワイヤ内構造３１５を備えた複合ワイヤ３１０に基づく可能な設計について、ソリューションスペース（solution space）及び設計自由度を制約することとなる。しかし、それにもかかわらず、制約されたソリューションスペースにおいて、利点に恵まれた設計が見出され得る。比較によれば、従来技術のワイヤグリッドデバイスは、“ｓ”の偏光の良好な排除を保証すべく、幾らかの表皮厚さ（δ）よりも厚い金属ワイヤの厚さに大きく依存する。更に、この適用の例示的なデバイスが、わずかな数（約１−４）の表皮厚さであり、透過した“ｐ”の偏光の例外的な透過及び“ｓ”の偏光の排除をもたらす細長い金属ワイヤ（例えば３３０）の厚さを有し得ることに注目すべきである。例えば、第５の例のデバイスは、それぞれ６１ｎｍ厚さの複数の金属層を用い、それは表皮厚さのほぼ４倍に等しい。最後に、誘電基材１２０の他方のすなわち反対側の表面は、全透過を向上させるために、反射防止コーティングを有してもよい。
【００４２】
交互になった複数の金属層及び誘電層を有する層状のワイヤ内グリッド構造３１５を備えたワイヤグリッド偏光子３００の設計に関したこれらの種々の例は、可能性のある設計の全範囲を網羅するものでないことを理解すべきである。まず第１に、偏光コントラストの最善化を可能としないＧｓｏｌｖｅｒソフトウェアの制限が、もたらされる結果が、それらの可能性未満に制限されることがある。また、例えばアルミニウムの金又は銀への代替え、若しくは、誘電材料ＭｇＦ２のＳｉＯ２又はＴｉＯ２への代替えを含む材料の他の組合せが、設計において用いられてもよい。実際の材料の選択は、プロセスの制約とともに、所望の設計性能に依存するであろう。また、たとえ、全ての例示的なデバイスが、金属層として、複合ワイヤ３１０のワイヤ内構造３１５の一部をなす最も外側の（誘電基材３０５から最も遠方の）層を備えつつ設計されても、代わりに、誘電層が最も外側の層として用いられてもよいことを理解すべきである。
【００４３】
加えて、溝部３１２は、空気よりもむしろ、光学的に透明な液体，接着剤又はゲルで充填されている。このことは、図５ｅに示され、ここで、屈折率ｎｉの光学的材料は、溝部３１２内に形成される誘電充填部３６０である。例えば、誘電充填部３６０は、複合ワイヤ３１０を部分的に構成する誘電層３４０，３４２，３４４を形成すべく用いられるのと同じ誘電材料であってもよい。結果としてのワイヤグリッド偏光子３００は、効果的に埋められ、複合ワイヤ３１０が誘電充填部３６０によって（例えば酸化から）保護されるという利点を備える。
【００４４】
十分に埋められたワイヤグリッド偏光子が図５ｆに示される。ここでは、複合ワイヤ３１０が、内部の偏光層を含む集積デバイスを形成すべく、誘電基材３０５上に組み立てられるのみでなく、重ね合わされ、別の誘電基材３５５と接触している（若しくはほとんど接触している）。この場合、集積デバイスは、プレート偏光子（plate polarizer）である。２つの誘電基材は、同一の光学特性を有しても有していなくともよい。好ましくは、介在する屈折率ｎｉの光学材料が設けられ、それは、光学的に透明な接着剤（又はエポキシ又はゲル）を有し、溝部３１５を充填し、第２の誘電基材３５５に接触し、それを複合ワイヤ３１０の構造に対して固定するのを助ける。代わりに、誘電充填部３６０は、誘電層３４０，３４２及び３４４を形成すべく用いられる同様の誘電材料からなり得る。他方、エポキシなどの別の光学材料が、複合ワイヤ３１０の構造に対して別の誘電性基材３５５を固定するのに用いられる。内部反射の問題を回避するために、図５ｅ及び５ｆのワイヤグリッド偏光子における誘電性充填部３６０のために用いられた介在する光学材料が、誘電基材に対して屈折率が一致する（ｎｉ＝ｎｄ）、若しくは、いくらか低い方の屈折率（ｎｉ＜ｎｄ）である。この介在する光学材料は、また、複合ワイヤ３１０を、ワイヤを別の基材に直接に接触させるよりむしろ、薄い層で覆ってもよい。あいにく、溝部を空気以外の屈折率ｎｉの誘電材料で充填することは、よい低いコントラスト及び低い波長帯域のエッジ部をシフトアップさせることにより、ワイヤグリッドデバイスの設計性能を低下させるであろう。これらの変化は、ワイヤピッチ（ｐ）及びワイヤ内下部構造３１５の両方を偏光するような複合ワイヤ３１０に関した代替の設計により補正され得る。
【００４５】
とりわけ、図５ｆの組み込まれたワイヤグリッド偏光子の誘電基材は、それぞれ、直角プリズムであり、ここで、偏光層は斜辺上に構成される。プリズムは、集積偏光プリズムを形成すべく組立てられ得る。この場合には、偏光層は、内部の対角線に沿って配置され、これにより、マックネイル（MacNeille）型のプリズムと同等のものが提供され、しかも、おそらくは向上した性能が実現される。
【００４６】
別の点として、例示されたデバイスが、非周期的な構造を備えたたった１つのデバイス構造を特色とすることに注目すべきである。デバイス（第６の例）は比較的簡単であるものの、設計を最善化し、デバイスを組み立てるための能力に依存して、ずっと複雑なデバイスも可能である。層状のワイヤ内下部構造３１５を有する金属層及び誘電層の両方の厚さは、構造を通じて変更され得る。例えば、チャープ構造等の擬似の周期的なワイヤ内構造が設計されてもよい。また、別の例として、グリッドの外側の領域に対するインターフェースにわたる性能を改良すべく、最も外側の層及び／又は最も内側の（誘電基材３０５に最も近接する）層の厚さを調整することを除き、ワイヤ内構造３１５は、金属層及び誘電層を周期的に交互にするよう設計され得る。同様に、誘電基材３０５は、複合ワイヤ３１０のワイヤ内構造の最も内側の層が、誘電基材３０５よりもむしろ、中間層と直接に接触するように、中間層で覆われてもよい。当然ながら、デバイスの最善化は、ワイヤ内構造３１５の詳細にのみならず、ワイヤピッチ（ｐ）及びワイヤ幅（ｗ）に依存する。実際には、層状のワイヤ内構造３１５を備えた複合ワイヤ３１０からなるワイヤグリッド偏光子３００を設計する考え方は、ワイヤグリッドデバイスが、より小さいピッチ構造によりもたらされた性能レベルを達成することを可能とする。
【００４７】
また、ワイヤグリッド偏光子３００は、デバイスの表面にわたって変化する層状のワイヤ内構造３１５を有する複合ワイヤ３１０を備えつつ、設計され組み立てられ得る。これにより、偏光ビーム分割又は偏光分析用に、空間的に様々なデバイスを製作することができることとなる。
【００４８】
全体として図５ａ−５ｆに示されるように、複数の金属層及びそれと交互になった誘電層を有する層状のワイヤ内下部構造３１５を備えて、ワイヤグリッド偏光子３００（又は偏光ビームスプリッタ）を設計する実際のプロセスは、デバイスに関した詳細の規定から始まる。最初の詳細は、スペクトル帯域幅，光の入射角度，入射光の角度幅（開口数），透過効率（“ｐ”ｐｏｌ，＞〜８０％），透過コントラスト（例えば＞１０００：１），反射効率（“ｓ”ｐｏｌ，＞〜８０％）及び反射コントラスト（例えば＞２００：１）である。標準的なワイヤグリッドの特徴，ワイヤピッチ（ｐ）及びワイヤ幅（ｗ）は、その最小値が製造プロセスの制限分解能（resolution）により設定されつつ、決定される。金属層の数及び厚さ、誘電層の数及び厚さを含む複合ワイヤ３１０に関した名目上の層状のワイヤ内構造３１５がまた規定される。金属及び誘電体用の材料選択，溝部３１２におけるいかなる材料用の材料選択、及び、ワイヤ内構造３１５の周期性及び非周期性等の他のパラメータがまた規定される。ワイヤピッチ（ｐ），ワイヤ幅（ｗ），総ワイヤ厚さ及び層の数などの幾つかのパラメータは、上側及び下側の境界条件を有し、該境界条件の内部では、反復の変化が、最善化を実行すべく生じ得る。設計プロセスは、その後、続行することができ、性能の目標及び製造性の問題に対する結果が評価される。
【００４９】
層状のワイヤ内構造３１５を備えた複合ワイヤ３１０からなるワイヤグリッド偏光子３００は、相当に複雑な設計を有することができるが、その複雑さは、必ずしも難しい組立プロセスに等しいものでない。全体として、金属又は誘電体である個々の層の組立についての許容度は、比較的ゆるい。典型的な層の厚さの許容度は、数ｎｍであると期待され、設計に基づき、幾つかのデバイスが１０ｎｍを越える層の許容度を有し、別のデバイスは１ｎｍ以下の許容度である。
【００５０】
上記ワイヤグリッド構造を形成するためのプロセスは、幾つかの方法で実現され得る。ワイヤ間の溝部３１２をエアが充満している複合ワイヤ３１０の場合には、構成が誘電基材３０５から始まる。以下の例では、第１の金属層が、アルミニウム等の金属を用いて配置される。配置方法は、熱蒸着又はスパッタリングを含む幾つかの標準的方法の１つであってよい。次に、金属が、金属ワイヤ３３０ｃの第１の層を形成するために、金属エッチング（できる限りＣＣｌ４，ＢＣｌ３等のドライ金属エッチング）へ継続する標準的なフォトリソグラフィを用いてパターン付けられる。このことは、図１２ａに示される。次に、第１の誘電層３５０ｃが蒸着される。提案される誘電対は、ＳｉＯ２及びＭｇＦ２を含むが、これに限定されるものでない。用いられる装置及び期待される層の数に依存して、誘電層が蒸着された後に、平坦化する必要があるかもしれない。他の金属層（３３０ｂ）は、金属／誘電体の積み重なりをなすべく、従来どおりに位置決めされ、パターン付けられ、誘電層（３５０ｂ）へ継続され、できる限り平坦化される。このプロセスは、金属／誘電体の積み重なりが、複合ワイヤ３１０を形成するための所望数の層を実現するまで繰り返される。各層は、先の層とは異なる寸法で設計され制御される。図１２ｂは、交互になった金属層３３０及び誘電層３５０の完成した積み重なりを示すものである。誘電充填部３６０は、複合ワイヤ３１０をパターン付けするプロセスの間に、溝部３１２内に集められることに注目すべきである。最終層が金属である場合には、最後の金属層がパターン付けられた後に、誘電性エッチングが、複合ワイヤ３１０間の溝部３１２から誘電性充填材３６０を除去するために用いられる。（可能性のある酸素及び窒素のドライエッチングがＣＦ４及びＳＦ６を含むことができる。）最終層が誘電体である場合には、マスキング層が、誘電体の最終層上にパターン付けられ、インターワイヤ誘電性充填材３６０が除去され、そして、マスキング層が除去される。最終的なデバイスが、図１２ｃに示される。もし誘電基材３０５上に蒸着された第１の層が誘電体であれば、それが最初に蒸着され、その後、金属のパターン付けを開始してもよい。
【００５１】
誘電体で充填されたワイヤ間領域（溝部３１２）を備えた代替えの構造は、一層簡単な組立プロセスを追求するものである。その方法は、誘電体が、ワイヤ間領域から除去されないことを除いて、従来どおりである。この方法は、誘電充填部３６０を除去するための誘電体エッチングプロセスからの複合ワイヤ３１０に対するダメージに関して、何の可能性をもたないという長所を有する。
【００５２】
代わりに、繰り返される誘電体のエッチング又はイオンビームミリング（ion beam milling）を含む方法が採用されてもよい。また、リフトオフ（lift off）方法を考慮してもよい。もしウェットエッチングを考慮するのであれば、特に、エッチングが各層の蒸着後に行われるならば、エッチング薬品の可能な選択は、ＳｉＯ２エッチングについてのＨＦ、及び、アルミニウムエッチングについてのＰＡＮを含む。このデバイスを組み立てる多くの方法が存在することが理解されるべきである。方法の選択は、用いられる材料及び特定の積み重なり構造に依存する。
【００５３】
前述したように、誘電層と交互になった複数の金属層を有する層状のワイヤ内グリッド構造を備えた本願のワイヤグリッド偏光子３００は、垂直入射の偏光子として、また、軸外の入射偏光ビームスプリッタとして、向上した性能をもたらすことができる。偏光ビームスプリッタとしてのこの構造の設計及び使用は、反射コントラスト（Ｒｓ／Ｒｐ）を著しく向上させるべき可能性に基づき、相当の魅力を有している。したがって、図１１ａは、ワイヤグリッド偏光ビームスプリッタ４１０及び反射空間光変調器４４５を有する変調光学システム４００を示している。ここで、光の入射ビーム１３０は、反射光ビーム１４０及び透過光ビーム１５０とに分離される。後者は、上記変調器を照明する。取付け，冷却及び電子インターフェース（全て不図示）を含む変調器アッセンブリの一部である空間光変調器４４５は、名目上、入射透過ビーム光１５０の偏光状態を変調するＬＣＤ（液晶ディスプレイ）である。イメージを付帯する光ビーム４９０は、変調の処理及びＬＣＤ４４５からの反射、並びに、ワイヤグリッド偏光ビームスプリッタ４１０での次の反射により生成される。反射光ビーム１４０における光は、光トラップ（不図示）内に指向させられ得る。光をイメージ化することによる取得への効率的な光路は、光の入射ビーム１３０，透過光ビーム１５０、及び、イメージを付帯する光ビーム４９０を包含するものである。
【００５４】
本発明によれば、ワイヤグリッド偏光ビームスプリッタ４１０は、誘電層と交互になった複数の金属層の構造を有する複合ワイヤとともに、誘電基材４２５の第２の表面４２０上に形成される、層状の波長以下のワイヤ４３０及び溝部４３５の構造を有している。図１１ａに示されるように、ワイヤグリッド偏光ビームスプリッタ４１０は、好ましくは、層状の波長以下のワイヤ４３０がＬＣＤ４４５と最も近接するように、また、第１の表面４１５（名目上反射防止コーティングされる）が、光の入射ビーム１３０に面するように、方向付けられる。層状の波長以下のワイヤ４３０を有する第２の表面４２０をＬＣＤ４４５に最も近接するように配置することにより、ワイヤグリッド偏光ビームスプリッタ４１０において（吸収された光からの）熱的にもたらされた応力複屈折（stress birefringence）によるコントラスト損失の可能性が抑制される。
【００５５】
また、図１１ａの変調光学システム４００が、前側偏光子（pre-polarizer）４７０，偏光検光子４７５及び２つの偏光補正器４５０及び４６０として示されている。前側偏光子４７０及び偏光検光子４７５の両方は、当然ながら、本発明に従った層状の波長以下のワイヤである、ワイヤグリッド偏光子であり得る。これらの種々の構成は、設計目標及び制約に依存して含まれる、若しくは、含まれない。投影レンズ（不図示）等の他の構成は、このシステムと相互に作用してもよい。
【００５６】
第２の例示的な変調光学システム４００が、図１１ｂに示される。ここで、反射光ビーム１４０が、反射空間光変調器（ＬＣＤ）４４５を照明する。反射空間光変調器４４５は、その後、イメージデータを光に伝えるべく、付与された制御信号に従って、入射光の偏光状態を回転させる。その光がワイヤグリッド偏光ビームスプリッタ４１０を通じて透過するに伴い、イメージを付帯する光ビーム４９０が生成される。光をイメージ化することによる取得への効率的な光路は、光の入射ビーム１３０，透過光ビーム１５０、及び、イメージを付帯する光ビーム４９０を包含するものである。図１１ｂのワイヤグリッド偏光ビームスプリッタ４１０が、一部で、傾斜したプレートを有しているため、投影レンズ（不図示）によりイメージ化されたＬＣＤ４４５のイメージは、傾斜した平行なプレート誘電体を通じた透過におけるイメージ化により導かれる収差（コマ及び非点収差）を受ける。これらの収差は、種々の手段によって光学的に補正され得る。代わりに、ワイヤグリッド偏光ビームスプリッタ４１０は、偏光用インターフェースが、キューブプリズム（cube prism）内に含まれるように、埋め込まれたワイヤグリッド偏光ビームスプリッタを有すべく変更され得る。かかるプリズムについては前述した。
【００５７】
第３の例示的な変調光学システム４００が、図１１ｃに示されている。このシステムでは、２つの変調器，ＬＣＤ４４６ａ及び４４６ｂが、反射光ビーム１４０及び透過光ビーム１５０によりそれぞれ照明される。イメージを付帯する光ビーム４９０は、ワイヤグリッド偏光ビームスプリッタ４１０を通じて透過したＬＣＤ４４６ａからの変調された（偏光回転された）光と、ワイヤグリッド偏光ビームスプリッタ４１０から反射されるＬＣＤ４４６ｂからの変調された（偏光回転された）光を用いて、組合せで生成される。両偏光（“ｐ”及び“ｓ”）の光を有する、結果としてのイメージを付帯する光ビームは、投影レンズ４９５により、不図示の目標面（スクリーン等）に対してイメージ化される。図１１ｃの変調光学システム４００に、２つのＬＣＤ４４５（１偏光当たり１つ）を装備させることにより、全光学システムの光効率が向上させられる。一例として、フルカラーシステムが開発可能であり、ここでは、光が、３つのカラーチャンネル（赤，緑，青）に分割され、各カラーチャンネルが、図１１ｃの変調光学システム４００から構成され、６つのＬＣＤシステムが効果的にもたらされる。誘電層と交互になった複数の金属ワイヤを有する層状のワイヤを備えた本発明のワイヤグリッドビームスプリッタ４１０が、透過及び反射の両方におけるハイコントラストを同時にもたらすことができるため、この選択肢が考慮され得る。前述したように、埋め込まれた構成がキューブプリズムを形成するような代わりのワイヤグリッド偏光ビームスプリッタ４１０が、傾斜したプレートの収差を回避するために、また、２つのイメージ化された光ビームに関して一致した光路長さを提供するために用いられてもよい。
【００５８】
他の例示的な変調光学システムは、複合ワイヤが、誘電層と交互になった複数の金属層を有する層状のワイヤ内グリッド構造として形成される本願のワイヤグリッド偏光子３００を用いて構成されてもよい。例えば、透過偏光回転空間光変調器（transmissive polarization rotating spatial light modulator）を用いる代わりの変調光学システムは、変調器が、その少なくとも一方が本発明によるワイヤグリッド偏光子である２つの偏光子（前置偏光子及び検光子）間の光路に位置決めされている。これらのワイヤグリッド偏光子は、液晶ディスプレイ（ＬＣＤ）以外の、種々のタイプの偏光修正空間光変調器（polarization altering spatial light modulator）と組み合わせて用いられてもよい。例えば、それらはＰＬＺＴ変調器とともに使用されてもよい。記載した変調光学システム４００のいずれもが、イメージプリンタ又は投影ディスプレイ等のより大きなシステムのサブアッセンブリとして用いられてもよいことが理解されるべきである。
【００５９】
最後に、層状のワイヤ内構造３１５を備えた複合ワイヤ３１０から構成される改良されたワイヤグリッド偏光子３００についての概念が、電子投影のための適用とともに、可視スペクトルにおける作用に関して、特に記述されたが、その概念は、他の適用及び他の波長帯域に対して十分に拡張可能である。多くの例は、全可視スペクトルにわたり又は青色スペクトルにわたり反射コントラストを向上させることに注目したが、当然ながら、他の色（緑色及び青色）の帯域についての反射コントラストを個々に向上させることも可能である。実際に、緑色及び赤色のスペクトルにおける性能向上は、青色スペクトルにおける場合よりも著しい。代わりに、かかるデバイスが、光学的な遠隔通信システムにおける使用に関し、近傍の赤外波長（〜１．０−１．５μｍ）で、若しくは、遠赤外（２０μｍ等）において、あるいは、電磁スペクトルにおいて設計され組み立てられてもよい。上記概念は、また、“ｐ”の透過コントラストが＞１０８：１であるに、また、“ｓ”の反射コントラストが＞１０４：１である狭い波長偏光デバイスを製作する可能性を有している。同様に、例えば可視スペクトル又は赤外スペクトルのいずれかにおいて、狭い波長のノッチ偏光ビームスプリッタが設計されてもよい。ここでは、“ｐ”及び“ｓ”の偏光の識別が、優れた全コントラストを備えた偏光ビームスプリッタを製作するために同時に最善化された。また、第３の例のデバイスが、最小の偏光コントラストを提供する中間波長帯域を取り囲む大きな波長帯域を高偏光コントラストを備えて提供し得る構造を備えた偏光フィルタデバイスを提案する。例えば、かかるデバイスは、適切に構築された照明と組み合わせられた場合に、品質及び欠点の点検のために、製品組立ラインにおいて有用であるはずである。
【図面の簡単な説明】
【００６０】
【図１】従来技術のワイヤグリッド偏光子の斜視図である。
【図２ａ】可視スペクトル内で作用するように設計された従来技術のワイヤグリッド偏光子及び偏光ビームスプリッタの相対的な性能を示すグラフの一例である。
【図２ｂ】可視スペクトル内で作用するように設計された従来技術のワイヤグリッド偏光子及び偏光ビームスプリッタの相対的な性能を示すグラフの一例である。
【図３ａ】従来技術に記述された様式のワイヤグリッド偏光ビームスプリッタに関した、可視スペクトルにおける波長に対する、透過され反射された全体の偏光コントラスト比のグラフの一例である。
【図３ｂ】従来技術に記述された様式のワイヤグリッド偏光ビームスプリッタに関した、可視スペクトルにおける波長に対する、透過され反射された全体の偏光コントラスト比のグラフの一例である。
【図４】従来技術に記述された様式のワイヤグリッド偏光ビームスプリッタに関した、５００ｎｍの光についての入射角度に対する全体のコントラストの等高線プロット（contour plot）である。
【図５ａ】本発明に係るワイヤグリッド偏光子の一構成例を示す断面説明図である。
【図５ｂ】本発明に係るワイヤグリッド偏光子の一構成例を示す断面説明図である。
【図５ｃ】本発明に係るワイヤグリッド偏光子の一構成例を示す断面説明図である。
【図５ｄ】本発明に係るワイヤグリッド偏光子の一構成例を示す断面説明図である。
【図５ｅ】本発明に係るワイヤグリッド偏光子の一構成例を示す断面説明図である。
【図５ｆ】本発明に係るワイヤグリッド偏光子の一構成例を示す断面説明図である。
【図６ａ】本発明のワイヤグリッド偏光子に関した、波長に対する反射されまた透過された偏光コントラスト比をあらわす描画プロットの一例である。ここでは、デバイスが６層構造を有する。
【図６ｂ】本発明のワイヤグリッド偏光子に関した、波長に対する全体のコントラスト比をあらわす描画プロットの一例である。ここでは、デバイスが６層構造を有する。
【図７ａ】本発明のワイヤグリッド偏光子に関した、波長に対する反射され透過された偏光コントラスト比をあらわす描画プロットの一例である。ここでは、デバイスが１８層構造を有する。
【図７ｂ】本発明のワイヤグリッド偏光子に関した、波長に対する全体のコントラスト比をあらわす描画プロットの一例である。ここでは、デバイスが１８層構造を有する。
【図７ｃ】本発明のワイヤグリッド偏光子に関した、波長に対する反射され透過された偏光コントラスト比をあらわす描画プロットの一例である。ここでは、デバイスが１８層構造を有する。
【図７ｄ】本発明のワイヤグリッド偏光子に関した、波長に対する全体のコントラスト比をあらわす描画プロットの一例である。ここでは、デバイスが１８層構造を有する。
【図８ａ】本発明のワイヤグリッド偏光子に関した、波長に対する、反射されまた透過された偏光コントラスト比をあらわす描画プロットの一例である。ここでは、デバイスが１８層構造を有する。
【図８ｂ】本発明のワイヤグリッド偏光子に関した、波長に対する全体のコントラスト比をあらわす描画プロットの一例である。ここでは、デバイスが１８層構造を有する。
【図９ａ】本発明のワイヤグリッド偏光子に関した、波長に対する、反射されまた透過された偏光コントラスト比をあらわす描画プロットである。ここでは、デバイスが代わりとなる１８層構造を有する。
【図９ｂ】本発明のワイヤグリッド偏光子に関した、波長に対する全体のコントラスト比をあらわす描画プロットの一例である。ここでは、デバイスが代わりとなる１８層構造を有する。
【図１０ａ】本発明のワイヤグリッド偏光子に関した、波長に対する反射され透過された偏光コントラスト比をあらわす描画プロットの一例である。ここでは、デバイスが５層構造を有する。
【図１０ｂ】本発明のワイヤグリッド偏光子に関した、波長に対する全体のコントラスト比をあらわす描画プロットの一例である。ここでは、デバイスが５層構造を有する。
【図１１ａ】本発明に係るワイヤグリッド偏光子を採用し得る変調光学系の一構成例を示す断面説明図である。
【図１１ｂ】本発明に係るワイヤグリッド偏光子を採用し得る変調光学系の一構成例を示す断面説明図である。
【図１１ｃ】本発明に係るワイヤグリッド偏光子を採用し得る変調光学系の一構成例を示す断面説明図である。
【図１２ａ】本発明に係るワイヤグリッド偏光子の一製造工程を示す断面説明図である。
【図１２ｂ】本発明に係るワイヤグリッド偏光子の一製造工程を示す断面説明図である。
【図１２ｃ】本発明に係るワイヤグリッド偏光子の一製造工程を示す断面説明図である。
【符号の説明】
【００６１】
１３０…入射光ビーム
３００…ワイヤグリッド偏光子
３０５…誘電基材
３０７…第１の表面
３１０…複合ワイヤ
３１５…ワイヤ内下部構造
３３０ａ〜ｉ…金属ワイヤ
３５０ａ〜ｉ…誘電層